【手続補正書】
【提出日】平成20年11月7日(2008.11.7)
【手続補正１】
【補正対象書類名】特許請求の範囲
【補正対象項目名】全文
【補正方法】変更
【補正の内容】
【特許請求の範囲】
【請求項１】
（ａ）一連の適切な反応条件下で、少なくとも１つの非プロトン性有機溶媒を含む培地中において、環状アミドオリゴマー合成活性を有すると共にジエステルおよびジアミンの総重量を基準にして少なくとも約０．０１重量％の量で存在するリパーゼの存在下で：
（ｉ）一般式
Ｒ1ＯＯＣ−［Ｒ3］m−［Ｘ1−Ｒ4］y−ＣＯＯＲ2
（式中、Ｒ1およびＲ2は独立して、１つまたは複数のエーテル結合で任意選択的に置換された、アルキル、アルキレン、アリール、ハロアリール、アラルキル、アラルキレン、アリーレン、アルコキシアルキル、およびアルケニルのうちの１つから選択されるＣ１からＣ２０のヒドロカルビル基であり；Ｒ3およびＲ4は独立して、アルキル、アルキレン、アリール、ハロアリール、アラルキル、アラルキレン、アリーレン、およびアルケニルのうちの１つから選択されるＣ１からＣ１０のヒドロカルビル基であり；Ｘ1は、１個または０個のヘテロ原子または非ヘテロ原子から選択され、ここで、前記ヘテロ原子は酸素を含み、前記非ヘテロ原子はＮＨを含み；ｙは、０から５であり；ｍは、０または１であり、ここで、Ｘ1がヘテロ原子または非ヘテロ原子である場合、ｍは１である）の少なくとも１つのジエステル；および
（ｉｉ）一般式
Ｈ2Ｎ−Ｒ5−［Ｘ2−Ｒ6］z−ＮＨ2
（式中、Ｒ5およびＲ6は、アルキル、アルキレン、アリール、ハロアリール、アラルキル、アラルキレン、アルカリレン、アリーレン、およびアルケニルからなる群から選択されるＣ１からＣ６のヒドロカルビル基であり；Ｘ2は、１個または０個のヘテロ原子または非ヘテロ原子から選択され、ここで、前記ヘテロ原子は酸素またはイオウを含み、前記非ヘテロ原子は、アミン、カルボニル、あるいは、アルキル、アルキレン、アリール、ハロアルキル、アラルキル、アラルキレン、アリーレン、またはアルケニルのうちの１つから選択されるＣ１からＣ６のヒドロカルビル基を含み；ｚは、０から２０であり；ここで、Ｒ5とＲ6とは、同じであっても異なってもよい）の少なくとも１つのジアミン
を接触させて、それによって、環状アミドオリゴマーを生成するステップと；
（ｂ）ステップ（ａ）の反応から、ある量の環状アミドオリゴマーを回収するステップと
を含むことを特徴とする、環状アミドオリゴマーの酵素的生成のための方法。
【請求項２】
（ａ）一連の適切な反応条件下で、少なくとも１つの非プロトン性有機溶媒を含む培地中において、環状アミドオリゴマー合成活性を有すると共にジエステルおよびジアミンの総重量を基準にして少なくとも約０．０１重量％の量で存在するリパーゼの存在下で、環状アミドオリゴマー合成活性を有するリパーゼの存在下で、一連の適切な反応条件下で、一般式
（Ａ−Ｂ）n
［式中ｎ＝１から２０であり；Ａは、一般式
Ｒ1ＯＯＣ−［Ｒ3］ｍ−［Ｘ1−Ｒ4］y−ＣＯＯＲ2
（式中、Ｒ1およびＲ2は独立して、１つまたは複数のエーテル結合で任意選択的に置換されたアルキル、アルキレン、アリール、ハロアリール、アラルキル、アラルキレン、アリーレン、アルコキシアルキル、およびアルケニルのうちの１つから選択されるＣ１からＣ２０のヒドロカルビル基であり；Ｒ3およびＲ4は独立して、アルキル、アルキレン、アリール、ハロアリール、アラルキル、アラルキレン、アリーレン、およびアルケニルのうちの１つから選択されるＣ１からＣ１０のヒドロカルビル基であり；Ｘ1は、１個または０個のヘテロ原子または非ヘテロ原子から選択され、ここで、前記ヘテロ原子は、酸素を含み、前記非ヘテロ原子は、ＮＨを含み；ｍは、０または１であり；ｙは、０〜５であり；ここで、Ｘ1がヘテロ原子または非ヘテロ原子である場合、ｍは１である）を有するジエステルから誘導され；および、Ｂは、一般式
Ｈ2Ｎ−Ｒ5−［Ｘ2−Ｒ6］z−ＮＨ2
（式中、Ｒ5およびＲ6は、アルキル、アルキレン、アリール、ハロアリール、アラルキル、アラルキレン、アルカリレン、アリーレン、およびアルケニルからなる群から選択されるＣ１からＣ６のヒドロカルビル基であり；Ｘ2は、１個または０個のヘテロ原子または非ヘテロ原子から選択され、ここで、前記ヘテロ原子は、酸素またはイオウを含み、前記非ヘテロ原子は、アミン、カルボニル、あるいはアルキル、アルキレン、アリール、ハロアルキル、アラルキル、アラルキレン、アリーレン、またはアルケニルのうちの１つから選択されるＣ１からＣ６のヒドロカルビル基を含み；ｚは、０から２０であり；ここで、Ｒ5およびＲ6は、同じであっても異なってもよい）を有するジアミンから誘導される］
の少なくとも１つの線状アミドオリゴマーを接触させて、それによって、環状アミドオリゴマーを生成するステップと；
（ｂ）ステップａ）の反応から、ある量の環状アミドオリゴマーを回収するステップと
を含むことを特徴とする、環状アミドオリゴマーの酵素的生成のための方法。
【請求項３】
環状アミドオリゴマーから、成形品を作製するための方法であって、
ｃ）少なくとも１種の環状アミドオリゴマーを提供するステップと；
ｄ）射出成形、回転成形、樹脂膜注入、樹脂トランスファー成形、フィラメントワインディング、プリプレグまたはフィルムを作製するためのパウダーコーティングプロセス、ホットメルト・プリプレグ調製、圧縮成形、ロールラッピング、および引抜成形からなる群から選択されるプロセスにおいて、前記環状アミドオリゴマーを重合させ、それによって、成形品を生成させるステップと
を含むことを特徴とする方法。
【請求項４】
射出成形、回転成形、樹脂膜注入、樹脂トランスファー成形、フィラメントワインディング、プリプレグまたはフィルムを作製するためのパウダーコーティングプロセス、ホットメルト・プリプレグ調製、圧縮成形、ロールラッピング、および引抜成形からなる群から選択されるプロセスにおいて、環状アミドオリゴマーを重合させることによって形成されることを特徴とする成形品。
【手続補正２】
【補正対象書類名】明細書
【補正対象項目名】０１５９
【補正方法】変更
【補正の内容】
【０１５９】
この反応物を、実施例８に述べる通りに分析する。酵素反応によって、環状アミドオリゴマーが生ずることが予想されるのに対して、非酵素的な反応では、環状オリゴマーは生成されないことが予想される。
以下に、本発明の好ましい態様を示す。
１．   （ａ）一連の適切な反応条件下で、少なくとも１つの非プロトン性有機溶媒を含む培地中において、環状アミドオリゴマー合成活性を有すると共にジエステルおよびジアミンの総重量を基準にして少なくとも約０．０１重量％の量で存在するリパーゼの存在下で：
（ｉ）一般式
Ｒ1ＯＯＣ−［Ｒ3］m−［Ｘ1−Ｒ4］y−ＣＯＯＲ2
（式中、Ｒ1およびＲ2は独立して、１つまたは複数のエーテル結合で任意選択的に置換された、アルキル、アルキレン、アリール、ハロアリール、アラルキル、アラルキレン、アリーレン、アルコキシアルキル、およびアルケニルのうちの１つから選択されるＣ１からＣ２０のヒドロカルビル基であり；Ｒ3およびＲ4は独立して、アルキル、アルキレン、アリール、ハロアリール、アラルキル、アラルキレン、アリーレン、およびアルケニルのうちの１つから選択されるＣ１からＣ１０のヒドロカルビル基であり；Ｘ1は、１個または０個のヘテロ原子または非ヘテロ原子から選択され、ここで、前記ヘテロ原子は酸素を含み、前記非ヘテロ原子はＮＨを含み；ｙは、０から５であり；ｍは、０または１であり、ここで、Ｘ1がヘテロ原子または非ヘテロ原子である場合、ｍは１である）の少なくとも１つのジエステル；および
（ｉｉ）一般式
Ｈ2Ｎ−Ｒ5−［Ｘ2−Ｒ6］z−ＮＨ2
（式中、Ｒ5およびＲ6は、アルキル、アルキレン、アリール、ハロアリール、アラルキル、アラルキレン、アルカリレン、アリーレン、およびアルケニルからなる群から選択されるＣ１からＣ６のヒドロカルビル基であり；Ｘ2は、１個または０個のヘテロ原子または非ヘテロ原子から選択され、ここで、前記ヘテロ原子は酸素またはイオウを含み、前記非ヘテロ原子は、アミン、カルボニル、あるいは、アルキル、アルキレン、アリール、ハロアルキル、アラルキル、アラルキレン、アリーレン、またはアルケニルのうちの１つから選択されるＣ１からＣ６のヒドロカルビル基を含み；ｚは、０から２０であり；ここで、Ｒ5とＲ6とは、同じであっても異なってもよい）の少なくとも１つのジアミン
を接触させて、それによって、環状アミドオリゴマーを生成するステップと；
（ｂ）ステップ（ａ）の反応から、ある量の環状アミドオリゴマーを回収するステップと
を含むことを特徴とする、環状アミドオリゴマーの酵素的生成のための方法。
２．  Ｒ1およびＲ2が独立して、１つまたは複数のエーテル結合で任意選択的に置換されたＣ１からＣ６のヒドロカルビル基であり；ｍが、０または１であり；Ｒ3が、Ｃ１からＣ１０のヒドロカルビル基であり；ｙが、０から５であり；Ｒ4が、Ｃ１からＣ３のヒドロカルビル基であり；Ｒ5およびＲ6が独立して、Ｃ１からＣ６のヒドロカルビル基であり；ｚが、０から５であり；Ｘ2が、１個または０個のヘテロ原子または非ヘテロ原子であり、ここで、前記ヘテロ原子は、酸素またはイオウを含み、前記非ヘテロ原子は、アミン、カルボニル、またはＣ１から４のヒドロカルビル基を含むことを特徴とする１．に記載の方法。
３．  Ｒ1およびＲ2が独立して、１つまたは複数のエーテル結合で任意選択的に置換されたＣ１からＣ６のアルキル基であり；ｍが、１であり；Ｒ3が、Ｃ１からＣ１０のアルキル基であり；ｙが、０であり；Ｒ5およびＲ6が独立して、Ｃ１からＣ６のヒドロカルビル基であり；ｚが、０から４であり；Ｘ2が、１個または０個のヘテロ原子または非ヘテロ原子であり、ここで、前記ヘテロ原子は、酸素またはイオウを含み、前記非ヘテロ原子は、アミン、カルボニル、またはＣ１から４のヒドロカルビル基を含む）ことを特徴とする２．に記載の方法。
４．  Ｒ1およびＲ2が独立して、エーテル結合で任意選択的に置換されたＣ１からＣ６のアルキル基であり；ｍが、１であり；Ｒ3が、Ｃ１からＣ１０のアルキル基であり；ｙが、０であり；Ｒ5が、Ｃ１からＣ６のヒドロカルビル基であり；ｚが、０から４であり；Ｒ6が、Ｃ１からＣ４のアルキル基であり；Ｘ2が、１個または０個のヘテロ原子または非ヘテロ原子であり、ここで、前記ヘテロ原子は、酸素であり、前記非ヘテロ原子は、アミンまたはＣ１からＣ４のアルキル基であることを特徴とする４．に記載の方法。
５．  Ｒ1およびＲ2が独立して、Ｃ１からＣ２のアルキル基であり；ｍが、１であり；Ｒ3が、Ｃ１からＣ１０のアルキル基であり；ｙが、０であり；Ｒ5が、Ｃ１からＣ６のアルキル基であり；ｚが、１であり；Ｒ6が、Ｃ１からＣ４のアルキル基であり；Ｘ2が、Ｃ１からＣ２のアルキル基であることを特徴とする４．に記載の方法。
６．  前記非プロトン性有機溶媒が、ｏ−ジクロロベンゼン、ジフェニルエーテル、クロロベンゼン、メチル−ｔ−ブチルエーテル、ジイソプロピルエーテル、テトラヒドロフラン、アセトン、アセトニトリル、１，４−ジオキサン、Ｎ，Ｎ−ジメチルホルムアミド、ジメチルスルホキシド、１，１，１−トリクロロエタン、ジクロロエタン、トルエン、キシレン、シクロヘキサン、ヘプタン、イソオクタン、ペルクロロエチレン、モル過剰のジアミン、モル過剰のジエステル、およびそれらの混合物からなる群から選択されることを特徴とする１．から５．のいずれか一項に記載の方法。
７．  前記非プロトン性有機溶媒が、ジフェニルエーテル、メチル−ｔ−ブチルエーテル、トルエン、モル過剰のジアミン、モル過剰のジエステル、およびそれらの混合物からなる群から選択されることを特徴とする６．に記載の方法。
８．  前記非プロトン性有機溶媒が、ジフェニルエーテル、メチル−ｔ−ブチルエーテル、トルエン、およびそれらの混合物からなる群から選択されることを特徴とする７．に記載の方法。
９．  前記リパーゼが、ジエステルおよびジアミンの総重量を基準にして約０．０１重量％から２５重量％であることを特徴とする１．に記載の方法。
１０．  前記リパーゼが、固定されていないあるいは固定されていることを特徴とする９．に記載の方法。
１１．  前記リパーゼが、天然原料または合成原料から得られることを特徴とする１０．に記載の方法。
１２．  前記天然原料が、植物、動物、細菌、酵母、または真菌を含むことを特徴とする１１．に記載の方法。
１３．  前記天然原料が、シュードモナス属、ブルクホルデリア属、ケカビ属、アルカリゲネス属、およびカンジダ属からなる群から選択されることを特徴とする１２．に記載の方法。
１４．  前記天然原料が、アルカリゲネス種、ムコールミエヘイ、シュードモナス種、シュードモナスセパシア、ブルクホルデリアセパシア、およびカンジダアンタルチカからなる群から選択されることを特徴とする１３．に記載の方法。
１５．  前記天然原料が、カンジダアンタルチカ、シュードモナス種、シュードモナスセパシア、およびブルクホルデリアセパシアからなる群から選択されることを特徴とする１４．に記載の方法。
１６．  前記リパーゼが、カンジダアンタルチカリパーゼＢ、アルカリゲネス種リパーゼ、ムコールミエヘイリパーゼ、シュードモナス種リパーゼ、ブルクホルデリアセパシアリパーゼ、およびシュードモナスセパシアリパーゼからなる群から選択されることを特徴とする１５．に記載の方法。
１７．  前記リパーゼが、カンジダアンタルチカリパーゼＢ（Ｎｏｖｏｚｙｍ（登録商標）４３５）、カンジダアンタルチカリパーゼＢ（バイオカタリティクスＣｈｉｒａｚｙｍｅ（商標）Ｌ−２、ｃ−ｆ）、アルカリゲネス種リパーゼ（バイオカタリティクスＩＣＲ−１１７）、アルカリゲネス種リパーゼ（ベーリンガーマンハイム＃１８５９３６６）、ムコールミエヘイリパーゼ（バイオカタリティクスＩＣＲ−１１６）、シュードモナス種リパーゼ（バイオカタリティクスＩＣＲ−１１３）、シュードモナス種リパーゼ（バイオカタリティクスＩＣＲ−１２９）、ブルクホルデリアセパシア（リパーゼ（Ａｍａｎｏ  ＰＳ−Ｃ  Ａｍａｎｏ  Ｉ）、ブルクホルデリアセパシアリパーゼ（Ａｍａｎｏ  ＰＳ−Ｃ  Ａｍａｎｏ  ＩＩ）、シュードモナスセパシアリパーゼ（ベーリンガーマンハイム＃１８２７６４２）、およびそれらの混合物からなる群から選択されることを特徴とする１６．に記載の方法。
１８．  前記ジエステルおよび／またはジアミンの濃度が、約２．５モル未満であることを特徴とする１．に記載の方法。
１９．  前記ジエステルおよび／またはジアミンの濃度が、約１．５モル未満であることを特徴とする１８．に記載の方法。
２０．  前記ジエステルおよび／またはジアミンの濃度が、約０．５モル以下であることを特徴とする１９．に記載の方法。
２１．  前記ジエステルが、アジピン酸ジアルキル、マロン酸ジアルキル、コハク酸ジアルキル、グルタル酸ジアルキル、フタル酸ジアルキル、イソフタル酸ジアルキル、テレフタル酸ジアルキル、マレイン酸ジアルキル、フマル酸ジアルキル、シュウ酸ジアルキル、フェニルマロン酸ジアルキル、スベリン酸ジアルキル、セバシン酸ジアルキル、アジピン酸ビス（２−ブトキシエチル）、およびそれらの混合物からなる群から選択されることを特徴とする１．または２．に記載の方法。
２２．  前記ジアミンが、１，６−ジアミノヘキサン、１，１２−ジアミノドデカン、１，１０−ジアミノデカン、ジエチレントリアミン、トリエチレングリコールジアミン、エチレンジアミン、プロピレンジアミン、トリエチレンテトラミン、ジプロピレントリアミン、トリプロピレンテトラミン、テトラプロピレンペンタミン、スペルミン、ビス−（ヘキサメチレントリアミン）、ｏ−フェニレンジアミン、ポリ（オキシエチレン）ジアミン、ポリ（オキシプロピレン）ジアミン、ポリエーテルジアミン、およびそれらの混合物からなる群から選択されることを特徴とする１．または２．に記載の方法。
２３．  生成される前記環状アミドオリゴマーが、環状ポリ（エチレンオキサルアミド）、環状ポリ（ヘキサメチレンオキサルアミド）、環状ポリ（デカメチレンオキサルアミド）、環状ポリ（ドデカメチレンオキサルアミド）、環状ポリ（エチレンフマルアミド）、環状ポリ（ヘキサメチレンフマルアミド）、環状ポリ（デカメチレンフマルアミド）、環状ポリ（ドデカメチレンフマルアミド）、環状ポリ（プロピレンマロンアミド）、環状ポリ（ヘキサメチレンマロンアミド）、環状ポリ（デカメチレンマロンアミド）、環状ポリ（ドデカメチレンマロンアミド）、環状ポリ（エチレンマレイアミド）、環状ポリ（ヘキサメチレンマレイアミド）、環状ポリ（デカメチレンマレイアミド）、環状ポリ（ドデカメチレンマレイアミド）、環状ポリ（ヘキサメチレンコハク酸アミド）、環状ポリ（デカメチレンコハク酸アミド）、環状ポリ（ドデカメチレンコハク酸アミド）、環状ポリ（ヘキサメチレングルタルアミド）、環状ポリ（デカメチレングルタルアミド）、環状ポリ（ドデカメチレングルタルアミド）、環状ポリ（エチレンアジパミド）、環状ポリ（テトラメチレンアジパミド）、環状ポリ（ペンタメチレンアジパミド）、環状ポリ（ヘキサメチレンアジパミド）、環状ポリ（デカメチレンアジパミド）、環状ポリ（ドデカメチレンアジパミド）、環状ポリ（トリメチルヘキサメチレンアジパミド）、環状ポリ（ｏ−フェニレンアジパミド）、環状ポリ（エチレンピメラミド）、環状ポリ（ヘキサメチレンピメラミド）、環状ポリ（デカメチレンピメラミド）、環状ポリ（ドデカメチレンピメラミド）、環状ポリ（プロピレンスベルアミド）、環状ポリ（ヘキサメチレンスベルアミド）、環状ポリ（デカメチレンスベルアミド）、環状ポリ（ドデカメチレンスベルアミド）、環状ポリ（エチレンアゼラミド）、環状ポリ（ヘキサメチレンアゼラミド）、環状ポリ（デカメチレンアゼラミド）、環状ポリ（ドデカメチレンアゼラミド）、環状ポリ（エチレンセバカミド）、環状ポリ（ヘキサメチレンセバカミド）、環状ポリ（デカメチレンセバカミド）、環状ポリ（ドデカメチレンセバカミド）、環状ポリ（トリエチレングリコールセバカミド）、環状ポリ（ビスヘキサメチレンアミンセバカミド）、環状ポリ（ｏ−フェニレンセバカミド）、環状ポリ（ビスシクロヘキシルメタンセバカミド）、環状ポリ（エチレンドデカンジアミド）、環状ポリ（ヘキサメチレンドデカンジアミド）、環状ポリ（デカメチレンドデカンジアミド）、環状ポリ（ドデカメチレンドデカンジアミド）、環状ポリ（トリエチレングリコールドデカンジアミド）、環状ポリ（ビスヘキサメチレンアミンドデカンジアミド）、環状ポリ（ビスシクロヘキシルメタンドデカンジアミド）、環状ポリ（ｏ−フェニレンドデカンジアミド）、環状ポリ（ｐ−フェニレンテレフタルアミド）、環状ポリ（ｍ−フェニレンテレフタルアミド）、環状ポリ（ｏ−フェニレンテレフタルアミド）、環状ポリ（ｐ−フェニレンイソフタルアミド）、環状ポリ（ｍ−フェニレンイソフタルアミド）、環状ポリ（ｏ−フェニレンイソフタルアミド）、環状ポリ（ｐ−フェニレンフタルアミド）、環状ポリ（ｍ−フェニレンフタルアミド）、環状ポリ（ｏ−フェニレンフタル���ミド）、環状ポリ（ビスシクロヘキシルメタンテレフタルアミド）、環状ポリ（ビスシクロヘキシルメタンテレフタルアミド）、環状ポリ（ビスシクロヘキシルメタンテレフタルアミド）、環状ポリ（トリメチルヘキサメチレンテレフタルアミド）、環状ポリ（トリメチルヘキサメチレンイソフタルアミド）、環状ポリ（トリメチルヘキサメチレンフタルアミド）、環状ポリ（ヘキサメチレンテレフタルアミド）、環状ポリ（デカメチレンテレフタルアミド）、環状ポリ（ドデカメチレンテレフタルアミド）、環状ポリ（トリエチレングリコールテレフタルアミド）、環状ポリ（ビスヘキサメチレンアミンテレフタルアミド）、環状ポリ（ヘキサメチレンフタルアミド）、環状ポリ（デカメチレンフタルアミド）、環状ポリ（ドデカメチレンフタルアミド）、環状ポリ（トリエチレングリコールフタルアミド）、環状ポリ（ビスヘキサメチレンアミンフタルアミド）、環状ポリ（ヘキサメチレンイソフタルアミド）、環状ポリ（デカメチレンイソフタルアミド）、環状ポリ（ドデカメチレンイソフタルアミド）、環状ポリ（トリエチレングリコールイソフタルアミド）、および環状ポリ（ビスヘキサメチレンアミンイソフタルアミド）からなる群から選択されることを特徴とする１．に記載の方法。
２４．  生成される前記環状アミドオリゴマーが、環状ポリ（エチレンオキサルアミド）、環状ポリ（ヘキサメチレンオキサルアミド）、環状ポリ（デカメチレンオキサルアミド）、環状ポリ（ドデカメチレンオキサルアミド）、環状ポリ（エチレンフマルアミド）、環状ポリ（ヘキサメチレンフマルアミド）、環状ポリ（デカメチレンフマルアミド）、環状ポリ（ドデカメチレンフマルアミド）、環状ポリ（プロピレンマロンアミド）、環状ポリ（ヘキサメチレンマロンアミド）、環状ポリ（デカメチレンマロンアミド）、環状ポリ（ドデカメチレンマロンアミド）、環状ポリ（エチレンマレイアミド）、環状ポリ（ヘキサメチレンマレイアミド）、環状ポリ（デカメチレンマレイアミド）、環状ポリ（ドデカメチレンマレイアミド）、環状ポリ（ヘキサメチレンコハク酸アミド）、環状ポリ（デカメチレンコハク酸アミド）、環状ポリ（ドデカメチレンコハク酸アミド）、環状ポリ（ヘキサメチレングルタルアミド）、環状ポリ（デカメチレングルタルアミド）、環状ポリ（ドデカメチレングルタルアミド）、環状ポリ（エチレンアジパミド）、環状ポリ（テトラメチレンアジパミド）、環状ポリ（ペンタメチレンアジパミド）、環状ポリ（ヘキサメチレンアジパミド）、環状ポリ（デカメチレンアジパミド）、環状ポリ（ドデカメチレンアジパミド）、環状ポリ（トリメチルヘキサメチレンアジパミド）、環状ポリ（ｏ−フェニレンアジパミド）、環状ポリ（エチレンピメラミド）、環状ポリ（ヘキサメチレンピメラミド）、環状ポリ（デカメチレンピメラミド）、環状ポリ（ドデカメチレンピメラミド）、環状ポリ（プロピレンスベルアミド）、環状ポリ（ヘキサメチレンスベルアミド）、環状ポリ（デカメチレンスベルアミド）、環状ポリ（ドデカメチレンスベルアミド）、環状ポリ（エチレンアゼラミド）、環状ポリ（ヘキサメチレンアゼラミド）、環状ポリ（デカメチレンアゼラミド）、環状ポリ（ドデカメチレンアゼラミド）、環状ポリ（エチレンセバカミド）、環状ポリ（ヘキサメチレンセバカミド）、環状ポリ（デカメチレンセバカミド）、環状ポリ（ドデカメチレンセバカミド）、環状ポリ（トリエチレングリコールセバカミド）、環状ポリ（ビスヘキサメチレンアミンセバカミド）、環状ポリ（ｏ−フェニレンセバカミド）、環状ポリ（ビスシクロヘキシルメタンセバカミド）、環状ポリ（エチレンドデカンジアミド）、環状ポリ（ヘキサメチレンドデカンジアミド）、環状ポリ（デカメチレンドデカンジアミド）、環状ポリ（ドデカメチレンドデカンジアミド）、環状ポリ（トリエチレングリコールドデカンジアミド）、環状ポリ（ビスヘキサメチレンアミンドデカンジアミド）、環状ポリ（ビスシクロヘキシルメタンドデカンジアミド）、環状ポリ（ｏ−フェニレンドデカンジアミド）、環状ポリ（ｐ−フェニレンテレフタルアミド）、環状ポリ（ｍ−フェニレンテレフタルアミド）、環状ポリ（ｏ−フェニレンテレフタルアミド）、環状ポリ（ｐ−フェニレンイソフタルアミド）、環状ポリ（ｍ−フェニレンイソフタルアミド）、環状ポリ（ｏ−フェニレンイソフタルアミド）、環状ポリ（ｐ−フェニレンフタルアミド）、環状ポリ（ｍ−フェニレンフタルアミド）、環状ポリ（ｏ−フェニレンフタル���ミド）、環状ポリ（ビスシクロヘキシルメタンテレフタルアミド）、環状ポリ（ビスシクロヘキシルメタンテレフタルアミド）、環状ポリ（ビスシクロヘキシルメタンテレフタルアミド）、環状ポリ（トリメチルヘキサメチレンテレフタルアミド）、環状ポリ（トリメチルヘキサメチレンイソフタルアミド）、環状ポリ（トリメチルヘキサメチレンフタルアミド）、環状ポリ（ヘキサメチレンテレフタルアミド）、環状ポリ（デカメチレンテレフタルアミド）、環状ポリ（ドデカメチレンテレフタルアミド）、環状ポリ（トリエチレングリコールテレフタルアミド）、環状ポリ（ビスヘキサメチレンアミンテレフタルアミド）、環状ポリ（ヘキサメチレンフタルアミド）、環状ポリ（デカメチレンフタルアミド）、環状ポリ（ドデカメチレンフタルアミド）、環状ポリ（トリエチレングリコールフタルアミド）、環状ポリ（ビスヘキサメチレンアミンフタルアミド）、環状ポリ（ヘキサメチレンイソフタルアミド）、環状ポリ（デカメチレンイソフタルアミド）、環状ポリ（ドデカメチレンイソフタルアミド）、環状ポリ（トリエチレングリコールイソフタルアミド）、および環状ポリ（ビスヘキサメチレンアミンイソフタルアミド）からなる群から選択されることを特徴とする２３．に記載の方法。
２５．  前記環状アミドオリゴマーが、環状ポリ（ヘキサメチレンアジパミド）であることを特徴とする２４．に記載の方法。
２６．  前記環状アミドオリゴマーが、環状ポリ（ドデカメチレンアジパミド）であることを特徴とする２４．に記載の方法。
２７．  前記環状アミドオリゴマーが、少なくとも１モルパーセントの濃度で生成されることを特徴とする１．、２．、３．、４．、５．、２３．、２４．、２５．、または２６．に記載の方法。
２８．  前記環状アミドオリゴマーが、少なくとも５モルパーセントの濃度で生成されることを特徴とする２７．に記載の方法。
２９．  前記環状アミドオリゴマーが、少なくとも２５モルパーセントの濃度で生成されることを特徴とする２８．に記載の方法。
３０．  前記環状アミドオリゴマーの重合度が、１から約２０であることを特徴とする１．に記載の方法。
３１．  前記環状アミドオリゴマーの重合度が、１から約５であることを特徴とする３０．に記載の方法。
３２．  前記環状アミドオリゴマーの重合度が、１から約３であることを特徴とする３１．に記載の方法。
３３．  前記適切な反応条件が、約０℃から約１３０℃の反応温度を含むことを特徴とする１．に記載の方法。
３４．  前記適切な反応条件が、約４０℃から約７５℃の反応温度を含むことを特徴とする３３．に記載の方法。
３５．  前記適切な反応条件が、分子ふるいを含むことを特徴とする３３．または３４．に記載の方法。
３６．  前記分子ふるいの平均孔径が、約３または約４オングストロームであることを特徴とする３５．に記載の方法。
３７．  （ａ）一連の適切な反応条件下で、少なくとも１つの非プロトン性有機溶媒を含む培地中において、環状アミドオリゴマー合成活性を有すると共にジエステルおよびジアミンの総重量を基準にして少なくとも約０．０１重量％の量で存在するリパーゼの存在下で、環状アミドオリゴマー合成活性を有するリパーゼの存在下で、一連の適切な反応条件下で、一般式
（Ａ−Ｂ）n
［式中ｎ＝１から２０であり；Ａは、一般式
Ｒ1ＯＯＣ−［Ｒ3］ｍ−［Ｘ1−Ｒ4］y−ＣＯＯＲ2
（式中、Ｒ1およびＲ2は独立して、１つまたは複数のエーテル結合で任意選択的に置換されたアルキル、アルキレン、アリール、ハロアリール、アラルキル、アラルキレン、アリーレン、アルコキシアルキル、およびアルケニルのうちの１つから選択されるＣ１からＣ２０のヒドロカルビル基であり；Ｒ3およびＲ4は独立して、アルキル、アルキレン、アリール、ハロアリール、アラルキル、アラルキレン、アリーレン、およびアルケニルのうちの１つから選択されるＣ１からＣ１０のヒドロカルビル基であり；Ｘ1は、１個または０個のヘテロ原子または非ヘテロ原子から選択され、ここで、前記ヘテロ原子は、酸素を含み、前記非ヘテロ原子は、ＮＨを含み；ｍは、０または１であり；ｙは、０〜５であり；ここで、Ｘ1がヘテロ原子または非ヘテロ原子である場合、ｍは１である）を有するジエステルから誘導され；および、Ｂは、一般式
Ｈ2Ｎ−Ｒ5−［Ｘ2−Ｒ6］z−ＮＨ2
（式中、Ｒ5およびＲ6は、アルキル、アルキレン、アリール、ハロアリール、アラルキル、アラルキレン、アルカリレン、アリーレン、およびアルケニルからなる群から選択されるＣ１からＣ６のヒドロカルビル基であり；Ｘ2は、１個または０個のヘテロ原子または非ヘテロ原子から選択され、ここで、前記ヘテロ原子は、酸素またはイオウを含み、前記非ヘテロ原子は、アミン、カルボニル、あるいはアルキル、アルキレン、アリール、ハロアルキル、アラルキル、アラルキレン、アリーレン、またはアルケニルのうちの１つから選択されるＣ１からＣ６のヒドロカルビル基を含み；ｚは、０から２０であり；ここで、Ｒ5およびＲ6は、同じであっても異なってもよい）を有するジアミンから誘導される］
の少なくとも１つの線状アミドオリゴマーを接触させて、それによって、環状アミドオリゴマーを生成するステップと；
（ｂ）ステップａ）の反応から、ある量の環状アミドオリゴマーを回収するステップと
を含むことを特徴とする、環状アミドオリゴマーの酵素的生成のための方法。
３８．  前記非プロトン性有機溶媒が、ｏ−ジクロロベンゼン、ジフェニルエーテル、クロロベンゼン、メチル−ｔ−ブチルエーテル、ジイソプロピルエーテル、テトラヒドロフラン、アセトン、アセトニトリル、１，４−ジオキサン、Ｎ，Ｎ−ジメチルホルムアミド、ジメチルスルホキシド、１，１，１−トリクロロエタン、ジクロロエタン、トルエン、キシレン、シクロヘキサン、ヘプタン、イソオクタン、ペルクロロエチレン、モル過剰のジアミン、モル過剰のジエステル、およびそれらの混合物からなる群から選択されることを特徴とする３７．に記載の方法。
３９．  前記非プロトン性有機溶媒が、ジフェニルエーテル、メチル−ｔ−ブチルエーテル、トルエン、モル過剰のジアミン、モル過剰のジエステル、およびそれらの混合物からなる群から選択されることを特徴とする３８．に記載の方法。
４０．  前記非プロトン性有機溶媒が、ジフェニルエーテル、メチル−ｔ−ブチルエーテル、トルエン、およびそれらの混合物からなる群から選択されることを特徴とする３９．に記載の方法。
４１．  Ｒ1およびＲ2が独立して、１つまたは複数のエーテル結合で任意選択的に置換されたＣ１からＣ６のヒドロカルビル基であり；ｍが、０または１であり；Ｒ3が、Ｃ１からＣ１０のヒドロカルビル基であり；ｙが、０から５であり；Ｒ4が、Ｃ１からＣ３のヒドロカルビル基であり；Ｒ5およびＲ6が独立して、Ｃ１からＣ６のヒドロカルビル基であり；ｚが、０から５であり；Ｘ2が、１個または０個のヘテロ原子または非ヘテロ原子であり、ここで、前記ヘテロ原子は、酸素またはイオウを含み、前記非ヘテロ原子は、アミン、カルボニル、またはＣ１から４のヒドロカルビル基を含むことを特徴とする３７．に記載の方法。
４２．  Ｒ1およびＲ2が独立して、１つまたは複数のエーテル結合で任意選択的に置換されたＣ１からＣ６のアルキル基であり；ｍが、１であり；Ｒ3が、Ｃ１からＣ１０のアルキル基であり；ｙが、０であり；Ｒ5およびＲ6が独立して、Ｃ１からＣ６のヒドロカルビル基であり；ｚが、０から４であり；Ｘ2が、１個または０個のヘテロ原子または非ヘテロ原子であり、ここで、前記ヘテロ原子は、酸素またはイオウを含み、前記非ヘテロ原子は、アミン、カルボニル、またはＣ１から４のヒドロカルビル基を含むことを特徴とする４１．に記載の方法。
４３．  Ｒ1およびＲ2が独立して、エーテル結合で任意選択的に置換されたＣ１からＣ６のアルキル基であり；ｍが、１であり；Ｒ3が、Ｃ１からＣ１０のアルキル基であり；ｙが、０であり；Ｒ5が、Ｃ１からＣ６のヒドロカルビル基であり；ｚが、０から４であり；Ｒ6が、Ｃ１からＣ４のアルキル基であり；Ｘ2が、１個または０個のヘテロ原子または非ヘテロ原子であり、ここで、前記ヘテロ原子は、酸素であり、前記非ヘテロ原子は、アミンまたはＣ１からＣ４のアルキル基であることを特徴とする４２．に記載の方法。
４４．  Ｒ1およびＲ2が独立して、Ｃ１からＣ２のアルキル基であり；ｍが、１であり；Ｒ3が、Ｃ１からＣ１０のアルキル基であり；ｙが、０であり；Ｒ5が、Ｃ１からＣ６のアルキル基であり；ｚが、１であり；Ｒ6が、Ｃ１からＣ４のアルキル基であり；Ｘ2が、Ｃ１からＣ２のアルキル基であることを特徴とする４３．に記載の方法。
４５．  前記リパーゼが、固定されていないあるいは固定されていることを特徴とする３７．に記載の方法。
４６．  前記リパーゼが、ジエステルおよびジアミンの総重量を基準にして約０．０１重量％から２５重量％であることを特徴とする４５．に記載の方法。
４７．  前記リパーゼが、天然または合成の原料から得られることを特徴とする４５．に記載の方法。
４８．  前記天然の原料が、植物、動物、細菌、酵母、または真菌を含むことを特徴とする４７．に記載の方法。
４９．  前記天然の原料が、シュードモナス属、ブルクホルデリア属、ケカビ属、アルカリゲネス属、およびカンジダ属からなる群から選択されることを特徴とする４８．に記載の方法。
５０．  前記リパーゼの原料生物が、アルカリゲネス種、ムコールミエヘイ、シュードモナス種、シュードモナスセパシア、ブルクホルデリアセパシア、およびカンジダアンタルチカからなる群から選択されることを特徴とする４９．に記載の方法。
５１．  前記天然の原料が、カンジダアンタルチカ、シュードモナス種、シュードモナスセパシア、およびブルクホルデリアセパシアからなる群から選択されることを特徴とする５０．に記載の方法。
５２．  前記リパーゼが、カンジダアンタルチカリパーゼＢ、アルカリゲネス種リパーゼ、ムコールミエヘイリパーゼ、シュードモナス種リパーゼ、ブルクホルデリアセパシアリパーゼ、およびシュードモナスセパシアリパーゼからなる群から選択されることを特徴とする５１．に記載の方法。
５３．  前記リパーゼが、カンジダアンタルチカリパーゼＢ（Ｎｏｖｏｚｙｍ（登録商標）４３５）、カンジダアンタルチカリパーゼＢ（バイオカタリティクスＣｈｉｒａｚｙｍｅ（商標）Ｌ−２、ｃ−ｆ）、アルカリゲネス種リパーゼ（バイオカタリティクスＩＣＲ−１１７）、アルカリゲネス種リパーゼ（ベーリンガーマンハイム＃１８５９３６６）、ムコールミエヘイリパーゼ（バイオカタリティクスＩＣＲ−１１６）、シュードモナス種リパーゼ（バイオカタリティクスＩＣＲ−１１３）、シュードモナス種リパーゼ（バイオカタリティクスＩＣＲ−１２９）、ブルクホルデリアセパシアリパーゼ（Ａｍａｎｏ  ＰＳ−Ｃ  Ａｍａｎｏ  Ｉ）、ブルクホルデリアセパシアリパーゼ（Ａｍａｎｏ  ＰＳ−Ｃ  Ａｍａｎｏ  ＩＩ）、シュードモナスセパシアリパーゼ（ベーリンガーマンハイム＃１８２７６４２）、およびそれらの混合物からなる群から選択されることを特徴とする５２．に記載の方法。
５４．  前記線状アミドオリゴマーの濃度が、約１モル未満であることを特徴とする３７．に記載の方法。
５５．  前記線状アミドオリゴマーの濃度が、約０．３モル未満であることを特徴とする５４．に記載の方法。
５６．  前記線状アミドオリゴマーの濃度が、約０．１モル以下であることを特徴とする５５．に記載の方法。
５７．  前記ジエステルが、アジピン酸ジアルキル、マロン酸ジアルキル、コハク酸ジアルキル、グルタル酸ジアルキル、フタル酸ジアルキル、イソフタル酸ジアルキル、テレフタル酸ジアルキル、マレイン酸ジアルキル、フマル酸ジアルキル、シュウ酸ジアルキル、フェニルマロン酸ジアルキル、スベリン酸ジアルキル、セバシン酸ジアルキル、アジピン酸ビス（２−ブトキシエチル）、およびそれらの混合物からなる群から選択されることを特徴とする３７．または３８．に記載の方法。
５８．  前記ジアミンが、１，６−ジアミノヘキサン、１，１２−ジアミノドデカン、１，１０−ジアミノデカン、ジエチレントリアミン、トリエチレングリコールジアミン、エチレンジアミン、プロピレンジアミン、トリエチレンテトラミン、ジプロピレントリアミン、トリプロピレンテトラミン、テトラプロピレンペンタミン、スペルミン、ビス−（ヘキサメチレントリアミン）、ｏ−フェニレンジアミン、ポリ（オキシエチレン）ジアミン、ポリ（オキシプロピレン）ジアミン、ポリエーテルジアミン、およびそれらの混合物からなる群から選択されることを特徴とする３７．または３８．に記載の方法。
５９．  生成される前記環状アミドオリゴマーが、環状ポリ（エチレンオキサルアミド）、環状ポリ（ヘキサメチレンオキサルアミド）、環状ポリ（デカメチレンオキサルアミド）、環状ポリ（ドデカメチレンオキサルアミド）、環状ポリ（エチレンフマルアミド）、環状ポリ（ヘキサメチレンフマルアミド）、環状ポリ（デカメチレンフマルアミド）、環状ポリ（ドデカメチレンフマルアミド）、環状ポリ（プロピレンマロンアミド）、環状ポリ（ヘキサメチレンマロンアミド）、環状ポリ（デカメチレンマロンアミド）、環状ポリ（ドデカメチレンマロンアミド）、環状ポリ（エチレンマレイアミド）、環状ポリ（ヘキサメチレンマレイアミド）、環状ポリ（デカメチレンマレイアミド）、環状ポリ（ドデカメチレンマレイアミド）、環状ポリ（ヘキサメチレンコハク酸アミド）、環状ポリ（デカメチレンコハク酸アミド）、環状ポリ（ドデカメチレンコハク酸アミド）、環状ポリ（ヘキサメチレングルタルアミド）、環状ポリ（デカメチレングルタルアミド）、環状ポリ（ドデカメチレングルタルアミド）、環状ポリ（エチレンアジパミド）、環状ポリ（テトラメチレンアジパミド）、環状ポリ（ペンタメチレンアジパミド）、環状ポリ（ヘキサメチレンアジパミド）、環状ポリ（デカメチレンアジパミド）、環状ポリ（ドデカメチレンアジパミド）、環状ポリ（トリメチルヘキサメチレンアジパミド）、環状ポリ（ｏ−フェニレンアジパミド）、環状ポリ（エチレンピメラミド）、環状ポリ（ヘキサメチレンピメラミド）、環状ポリ（デカメチレンピメラミド）、環状ポリ（ドデカメチレンピメラミド）、環状ポリ（プロピレンスベルアミド）、環状ポリ（ヘキサメチレンスベルアミド）、環状ポリ（デカメチレンスベルアミド）、環状ポリ（ドデカメチレンスベルアミド）、環状ポリ（エチレンアゼラミド）、環状ポリ（ヘキサメチレンアゼラミド）、環状ポリ（デカメチレンアゼラミド）、環状ポリ（ドデカメチレンアゼラミド）、環状ポリ（エチレンセバカミド）、環状ポリ（ヘキサメチレンセバカミド）、環状ポリ（デカメチレンセバカミド）、環状ポリ（ドデカメチレンセバカミド）、環状ポリ（トリエチレングリコールセバカミド）、環状ポリ（ビスヘキサメチレンアミンセバカミド）、環状ポリ（ｏ−フェニレンセバカミド）、環状ポリ（ビスシクロヘキシルメタンセバカミド）、環状ポリ（エチレンドデカンジアミド）、環状ポリ（ヘキサメチレンドデカンジアミド）、環状ポリ（デカメチレンドデカンジアミド）、環状ポリ（ドデカメチレンドデカンジアミド）、環状ポリ（トリエチレングリコールドデカンジアミド）、環状ポリ（ビスヘキサメチレンアミンドデカンジアミド）、環状ポリ（ビスシクロヘキシルメタンドデカンジアミド）、環状ポリ（ｏ−フェニレンドデカンジアミド）、環状ポリ（ｐ−フェニレンテレフタルアミド）、環状ポリ（ｍ−フェニレンテレフタルアミド）、環状ポリ（ｏ−フェニレンテレフタルアミド）、環状ポリ（ｐ−フェニレンイソフタルアミド）、環状ポリ（ｍ−フェニレンイソフタルアミド）、環状ポリ（ｏ−フェニレンイソフタルアミド）、環状ポリ（ｐ−フェニレンフタルアミド）、環状ポリ（ｍ−フェニレンフタルアミド）、環状ポリ（ｏ−フェニレンフタル���ミド）、環状ポリ（ビスシクロヘキシルメタンテレフタルアミド）、環状ポリ（ビスシクロヘキシルメタンテレフタルアミド）、環状ポリ（ビスシクロヘキシルメタンテレフタルアミド）、環状ポリ（トリメチルヘキサメチレンテレフタルアミド）、環状ポリ（トリメチルヘキサメチレンイソフタルアミド）、環状ポリ（トリメチルヘキサメチレンフタルアミド）、環状ポリ（ヘキサメチレンテレフタルアミド）、環状ポリ（デカメチレンテレフタルアミド）、環状ポリ（ドデカメチレンテレフタルアミド）、環状ポリ（トリエチレングリコールテレフタルアミド）、環状ポリ（ビスヘキサメチレンアミンテレフタルアミド）、環状ポリ（ヘキサメチレンフタルアミド）、環状ポリ（デカメチレンフタルアミド）、環状ポリ（ドデカメチレンフタルアミド）、環状ポリ（トリエチレングリコールフタルアミド）、環状ポリ（ビスヘキサメチレンアミンフタルアミド）、環状ポリ（ヘキサメチレンイソフタルアミド）、環状ポリ（デカメチレンイソフタルアミド）、環状ポリ（ドデカメチレンイソフタルアミド）、環状ポリ（トリエチレングリコールイソフタルアミド）、および環状ポリ（ビスヘキサメチレンアミンイソフタルアミド）からなる群から選択されることを特徴とする３７．に記載の方法。
６０．  生成される前記環状アミドオリゴマーが、環状ポリ（エチレンオキサルアミド）、環状ポリ（ヘキサメチレンオキサルアミド）、環状ポリ（デカメチレンオキサルアミド）、環状ポリ（ドデカメチレンオキサルアミド）、環状ポリ（エチレンフマルアミド）、環状ポリ（ヘキサメチレンフマルアミド）、環状ポリ（デカメチレンフマルアミド）、環状ポリ（ドデカメチレンフマルアミド）、環状ポリ（プロピレンマロンアミド）、環状ポリ（ヘキサメチレンマロンアミド）、環状ポリ（デカメチレンマロンアミド）、環状ポリ（ドデカメチレンマロンアミド）、環状ポリ（エチレンマレイアミド）、環状ポリ（ヘキサメチレンマレイアミド）、環状ポリ（デカメチレンマレイアミド）、環状ポリ（ドデカメチレンマレイアミド）、環状ポリ（ヘキサメチレンコハク酸アミド）、環状ポリ（デカメチレンコハク酸アミド）、環状ポリ（ドデカメチレンコハク酸アミド）、環状ポリ（ヘキサメチレングルタルアミド）、環状ポリ（デカメチレングルタルアミド）、環状ポリ（ドデカメチレングルタルアミド）、環状ポリ（エチレンアジパミド）、環状ポリ（テトラメチレンアジパミド）、環状ポリ（ペンタメチレンアジパミド）、環状ポリ（ヘキサメチレンアジパミド）、環状ポリ（デカメチレンアジパミド）、環状ポリ（ドデカメチレンアジパミド）、環状ポリ（トリメチルヘキサメチレンアジパミド）、環状ポリ（ｏ−フェニレンアジパミド）、環状ポリ（エチレンピメラミド）、環状ポリ（ヘキサメチレンピメラミド）、環状ポリ（デカメチレンピメラミド）、環状ポリ（ドデカメチレンピメラミド）、環状ポリ（プロピレンスベルアミド）、環状ポリ（ヘキサメチレンスベルアミド）、環状ポリ（デカメチレンスベルアミド）、環状ポリ（ドデカメチレンスベルアミド）、環状ポリ（エチレンアゼラミド）、環状ポリ（ヘキサメチレンアゼラミド）、環状ポリ（デカメチレンアゼラミド）、環状ポリ（ドデカメチレンアゼラミド）、環状ポリ（エチレンセバカミド）、環状ポリ（ヘキサメチレンセバカミド）、環状ポリ（デカメチレンセバカミド）、環状ポリ（ドデカメチレンセバカミド）、環状ポリ（トリエチレングリコールセバカミド）、環状ポリ（ビスヘキサメチレンアミンセバカミド）、環状ポリ（ｏ−フェニレンセバカミド）、環状ポリ（ビスシクロヘキシルメタンセバカミド）、環状ポリ（エチレンドデカンジアミド）、環状ポリ（ヘキサメチレンドデカンジアミド）、環状ポリ（デカメチレンドデカンジアミド）、環状ポリ（ドデカメチレンドデカンジアミド）、環状ポリ（トリエチレングリコールドデカンジアミド）、環状ポリ（ビスヘキサメチレンアミンドデカンジアミド）、環状ポリ（ビスシクロヘキシルメタンドデカンジアミド）、環状ポリ（ｏ−フェニレンドデカンジアミド）、環状ポリ（ｐ−フェニレンテレフタルアミド）、環状ポリ（ｍ−フェニレンテレフタルアミド）、環状ポリ（ｏ−フェニレンテレフタルアミド）、環状ポリ（ｐ−フェニレンイソフタルアミド）、環状ポリ（ｍ−フェニレンイソフタルアミド）、環状ポリ（ｏ−フェニレンイソフタルアミド）、環状ポリ（ｐ−フェニレンフタルアミド）、環状ポリ（ｍ−フェニレンフタルアミド）、環状ポリ（ｏ−フェニレンフタル���ミド）、環状ポリ（ビスシクロヘキシルメタンテレフタルアミド）、環状ポリ（ビスシクロヘキシルメタンテレフタルアミド）、環状ポリ（ビスシクロヘキシルメタンテレフタルアミド）、環状ポリ（トリメチルヘキサメチレンテレフタルアミド）、環状ポリ（トリメチルヘキサメチレンイソフタルアミド）、環状ポリ（トリメチルヘキサメチレンフタルアミド）、環状ポリ（ヘキサメチレンテレフタルアミド）、環状ポリ（デカメチレンテレフタルアミド）、環状ポリ（ドデカメチレンテレフタルアミド）、環状ポリ（トリエチレングリコールテレフタルアミド）、環状ポリ（ビスヘキサメチレンアミンテレフタルアミド）、環状ポリ（ヘキサメチレンフタルアミド）、環状ポリ（デカメチレンフタルアミド）、環状ポリ（ドデカメチレンフタルアミド）、環状ポリ（トリエチレングリコールフタルアミド）、環状ポリ（ビスヘキサメチレンアミンフタルアミド）、環状ポリ（ヘキサメチレンイソフタルアミド）、環状ポリ（デカメチレンイソフタルアミド）、環状ポリ（ドデカメチレンイソフタルアミド）、環状ポリ（トリエチレングリコールイソフタルアミド）、および環状ポリ（ビスヘキサメチレンアミンイソフタルアミド）からなる群から選択されることを特徴とする５９．に記載の方法。
６１．  前記環状アミドオリゴマーが、環状ポリ（ヘキサメチレンアジパミド）であることを特徴とする６０．に記載の方法。
６２．  前記環状アミドオリゴマーが、環状ポリ（ドデカメチレンアジパミド）であることを特徴とする６０．に記載の方法。
６３．  前記環状アミドオリゴマーが、少なくとも１モルパーセントの濃度で生成されることを特徴とする３７．、４１．、４２．、４３．、６１．、または６２．に記載の方法。
６４．  前記環状アミドオリゴマーが、少なくとも５モルパーセントの濃度で生成されることを特徴とする６３．に記載の方法。
６５．  前記環状アミドオリゴマーが、少なくとも２５モルパーセントの濃度で生成されることを特徴とする６４．に記載の方法。
６６．  前記適切な反応条件が、約０℃から約１３０℃の反応温度範囲を含むことを特徴とする３７．に記載の方法。
６７．  前記反応温度範囲が、約４０℃から約７５℃であることを特徴とする６６．に記載の方法。
６８．  環状アミドオリゴマーから、成形品を作製するための方法であって、
ｃ）少なくとも１種の環状アミドオリゴマーを提供するステップと；
ｄ）射出成形、回転成形、樹脂膜注入、樹脂トランスファー成形、フィラメントワインディング、プリプレグまたはフィルムを作製するためのパウダーコーティングプロセス、ホットメルト・プリプレグ調製、圧縮成形、ロールラッピング、および引抜成形からなる群から選択されるプロセスにおいて、前記環状アミドオリゴマーを重合させ、それによって、成形品を生成させるステップと
を含むことを特徴とする方法。
６９．  射出成形、回転成形、樹脂膜注入、樹脂トランスファー成形、フィラメントワインディング、プリプレグまたはフィルムを作製するためのパウダーコーティングプロセス、ホットメルト・プリプレグ調製、圧縮成形、ロールラッピング、および引抜成形からなる群から選択されるプロセスにおいて、環状アミドオリゴマーを重合させることによって形成されることを特徴とする成形品。
７０．  自動車ボディパネル、自動車シャーシ部品、バンパービーム、航空機翼外板、風車の羽根、流体貯蔵タンク、トラクター泥よけ、テニスラケット、ゴルフクラブシャフト、ウィンドサーフィン・マスト、玩具、ロッド、チューブ、棒材、自転車のフォーク、フィルム、コーティング、被包ワイヤー、および機械ハウジングからなる群から選択されることを特徴とする６９．に記載の成形品。